透明導電膜が形成された2枚の基板が各々の透明導電膜を向かい合わせて配置され、前記基板の一方が光入射電極とされ、前記基板の他方に導電膜が形成されて対向電極とされ、前記2枚の基板の間に電解質が充填されたソーラーセルであって、前記対向電極に二酸化ケイ素粒子が配置されたことを特徴とするソーラーセル。前記二酸化ケイ素粒子の粒径が500nm以下であることを特徴とする、請求項1のソーラーセル。前記二酸化ケイ素粒子が人工水晶粒子であることを特徴とする、請求項1又は請求項2のソーラーセル。前記二酸化ケイ素粒子が溶融石英ガラス粒子であることを特徴とする、請求項1又は請求項2のソーラーセル。前記二酸化ケイ素粒子が無アルカリガラス粒子であることを特徴とする、請求項1又は請求項2のソーラーセル。前記二酸化ケイ素粒子がホウケイ酸ガラス粒子であることを特徴とする、請求項1又は請求項2のソーラーセル。前記二酸化ケイ素がソーダ石灰ガラスであることを特徴とする請求項1又は請求項2のソーラーセル。前記二酸化ケイ素粒子がハロゲン化水素酸で処理されていることを特徴とする、請求項1又は請求項のソーラーセル。前記ハロゲン化水素酸がフッ化水素酸であることを特徴とする、請求項8の1ソーラーセル。前記ハロゲン化水素酸が塩化水素酸であることを特徴とする、請求項8のソーラーセル。透明導電膜が形成された2枚の基板が各々の透明導電膜を向かい合わせて配置され、前記基板の一方に二酸化チタン多孔質体が配置されて光電極とされ、前記基板の他方に導電膜が形成されて対向電極とされ、前記2枚の基板の間に電解質が充填されたソーラーセルであって、前記対向電極に二酸化ケイ素粒子が配置されたことを特徴とするソーラーセル。前記二酸化ケイ素粒子の粒径が500nm以下であることを特徴とする、請求項11のソーラーセル。前記二酸化ケイ素粒子が人工水晶粒子であることを特徴とする、請求項11又は請求項12のソーラーセル。前記二酸化ケイ素粒子が溶融石英ガラス粒子であることを特徴とする、請求項11又は請求項12のソーラーセル。前記二酸化ケイ素粒子が無アルカリガラス粒子であることを特徴とする、請求項11又は請求項12のソーラーセル。前記二酸化ケイ素粒子がホウケイ酸ガラス粒子であることを特徴とする、請求項11又は請求項12のソーラーセル。前記二酸化ケイ素がソーダ石灰ガラスであることを特徴とする請求項11又は請求項12のソーラーセル。前記二酸化ケイ素粒子がハロゲン化水素酸で処理されていることを特徴とする、請求項1又は請求項のソーラーセル。前記ハロゲン化水素酸がフッ化水素酸であることを特徴とする、請求項18の1ソーラーセル。前記ハロゲン化水素酸が塩化水素酸であることを特徴とする、請求項18のソーラーセル。この出願に係る発明は、高い光-電気変換効率を発揮するソーラーセルを得ることを課題とする。本発明者等は、ハロゲン化水素酸処理を行った人工水晶粒子が、ソーラーセル材料としても機能することを発見した。また、本発明者等は結晶質である人工水晶ではなくても、石英ガラス、無アルカリガラス、ホウケイ酸ガラス、ソーダ石灰ガラス等の非結晶質であるガラスの粒子であっても、ハロゲン化水素酸処理することにより、ソーラーセル材料として機能することを発見した。この出願に係る発明は、二酸化チタンと沃素係電解質からなるソーラーセルにハロゲン化水素酸処理した結晶質である人工水晶粒子あるいはハロゲン化水素酸処理した非結晶質である石英ガラス、無アルカリガラス、ホウケイ酸ガラス、ソーダ石灰ガラス等のガラス粒子を組み合わせた、ソーラーセルである。人工水晶あるいはガラスを微粉砕することは困難であるが、光の波長近くにまで微粉砕された人工水晶あるいはガラスがソーラーセル材料としてさらに優れた機能を発揮することを発見した。この出願に係る発明のさらなる特徴は以下のとおりである。1透明導電膜が形成された2枚の基板が各々の透明導電膜を向かい合わせて配置され、一方の基板が光電極とされ、他方の基板に導電膜が形成されて対向電極とされ、2枚の基板の間に電解質が充填された色素増感ソーラーセルであって、対向電極に二酸化ケイ素粒子が配置されている。2二酸化ケイ素粒子の粒径が500nm以下である。3二酸化ケイ素粒子が人工水晶粒子である。4二酸化ケイ素粒子が溶融石英ガラス粒子である。5二酸化ケイ素粒子が無アルカリガラス粒子である。6二酸化ケイ素粒子がソーダ石灰ガラス粒子である。7二酸化ケイ素粒子がホウケイ酸ガラス粒子である。8二酸化ケイ素粒子がハロゲン化水素酸で処理されている。9ハロゲン化水素酸がフッ化水素酸である。10ハロゲン化水素酸が塩化水素酸である。11透明導電膜が形成された2枚の基板が各々の透明導電膜を向かい合わせて配置され、一方の基板に二酸化チタン多孔質体が配置されて光電極とされ、他方の基板に導電膜が形成されて対向電極とされ、2枚の基板の間に電解質が充填されたソーラーセルであって、対向電極に二酸化ケイ素粒子が配置されている。12二酸化ケイ素粒子の粒径が500nm以下である。13二酸化ケイ素粒子が人工水晶粒子である。14二酸化ケイ素粒子が溶融石英ガラス粒子である。15二酸化ケイ素粒子が無アルカリガラス粒子である。16二酸化ケイ素粒子がソーダ石灰ガラス粒子である。17二酸化ケイ素粒子がホウケイ酸ガラス粒子である。18二酸化ケイ素粒子がハロゲン化水素酸で処理されている。19ハロゲン化水素酸がフッ化水素酸である。20ハロゲン化水素酸が塩化水素酸である。この出願に係るソーラーセルによれば、多孔質二酸化チタンと沃素係電解質からなる従来のソーラーセルよりも高い光-電気変換を得ることができる。この出願に係る発明においてはハロゲン化水素酸処理した結晶質人工水晶粒又は非結晶質ガラス粒を使用する。ハロゲン化水素酸処理した結晶質人工水晶粒又は非結晶質ガラス粒は以下のようにして調製した。二酸化ケイ素SiO2の結晶質である人工水晶あるいは非結晶質である石英ガラス、無アルカリガラス、ホウケイ酸ガラス、ソーダ石灰等のガラス粒をフッ化水素酸水溶液に浸漬し、次いで人工水晶粒あるいはガラス粒を水洗後に乾燥し、その後微粉砕粉することにより、試料を得た。フッ化水素酸以外に塩化水素酸がハロゲン化水素酸として用いられるが、フッ化水素酸が好ましい。以下、図3~図8を用いて実施例を説明する。図3により実施例1を説明する。この図において、11はガラスあるいは樹脂からなる透明な基板であり一方の面にFTO等の透明電極12が形成され、光入射側電極とされる。14は電解液であり、一般的には沃化カリウム水溶液に沃素を溶解した沃素系電解質が用いられる。20は粒径が0.2mm以下の工水晶粒子であり、エタノールと混合して白金等からなる電極15上に塗布し乾燥させたものである。16はFTO等の透明電極であり、17はガラスあるいは樹脂からなる基板である。また、18は封止材であり、19は外部負荷である。ソーラーシミュレータにより太陽常数である1kw/1m2の光を照射した実施例2のソーラーセルにより、85μAの短絡電流、470mVの開放電圧が得られた。図4により実施例2を説明する。この図において、11はガラスあるいは樹脂からなる透明な基板であり一方の面にFTO等の透明電極12が形成され、光電極とされる。13は焼結等の手段により固体化された多孔質二酸化チタンである。14は電解液であり、一般的には沃化カリウム水溶液に沃素を溶解した沃素系電解質が用いられる。20は粒径が0.2mm以下の人工水晶粒子であり、エタノールと混合して白金等からなる電極15上に塗布し乾燥させたものである。16はFTO等の透明電極であり、17はガラスあるいは樹脂からなる基板である。また、18は封止材であり、19は外部負荷である。ソーラーシミュレータにより太陽常数である1kw/1m2の光を照射した実施例1のソーラーセルにより、20μAの短絡電流、417mVの開放電圧が得られた。図5により実施例3を説明する。この図において、11はガラスあるいは樹脂からなる透明な基板であり一方の面にFTO等の透明電極12が形成され、光入射側電極とされる。13は焼結等の手段により固体化された多孔質二酸化チタンである。14は電解液であり、一般的には沃化カリウム水溶液に沃素を溶解した沃素系電解質が用いられる。21は粒径が500nm以下である人工水晶微粉砕粒子であり、エタノールと混合して白金等からなる電極15上に塗布し乾燥させたものである。16はFTO等の透明電極であり、17はガラスあるいは樹脂からなる基板である。また、18は封止材であり、19は外部負荷である。ソーラーシミュレータにより太陽常数である1kw/1m2の光を照射した実施例2のソーラーセルにより、285μAの短絡電流、510mVの開放電圧が得られた。図6により実施例4を説明する。この図において、11はガラスあるいは樹脂からなる透明な基板であり一方の面にFTO等の透明電極12が形成され、光電極とされる。14は電解液であり、一般的には沃化カリウム水溶液に沃素を溶解した沃素系電解質が用いられる。21は粒径が500nm以下である人工水晶微粉砕粒子であり、エタノールと混合して白金等からなる電極15上に塗布し乾燥させたものである。16はFTO等の透明電極であり、17はガラスあるいは樹脂からなる基板である。また、18は封止材であり、19は外部負荷である。ソーラーシミュレータにより太陽常数である1kw/1m2の光を照射した実施例1のソーラーセルにより、348μAの短絡電流、620mVの開放電圧が得られた。図7に実施例1を改良した実施例5のソーラーセルを示す。実施例5のソーラーセルは実施例2の多孔質二酸化チタン焼結体の空孔表面にルテニウム錯体色素22が吸着されたソーラーセルである。この図において、11はガラスあるいは樹脂からなる透明な基板であり一方の面にFTO等の透明電極12が形成され、光入射側電極とされる。13は焼結等の手段により固体化された多孔質二酸化チタンであり空孔表面にルテニウム錯体色素22が吸着されている。14は電解液であり、一般的には沃化カリウム水溶液に沃素を溶解した沃素系電解質が用いられる。20は粒径が0.2mm以下の工水晶粒子であり、エタノールと混合して白金等からなる電極15上に塗布し乾燥させたものである。16はFTO等の透明電極であり、17はガラスあるいは樹脂からなる基板である。また、18は封止材であり、19は外部負荷である。ガラス基板11上のFTO透明導電膜12を透過して入射した光は多孔質二酸化チタン焼結体13の表面に吸着されたルテニウム錯体色素22に吸収される。光を吸収したルテニウム錯体色素22は電子的な基底状態から励起状態となり、励起状態のルテニウム錯体色素22の電子は、多孔質二酸化チタン焼結体13に注入される。その結果ルテニウム錯体色素22は酸化状態となる。このときルテニウム錯体色素22の励起電子の多孔質二酸化チタン焼結体13への効果的な注入のためには、ルテニウム錯体色素22の励起エネルギー準位が半導体である多孔質二酸化チタン焼結体13の伝導帯エネルギー準位より負でなければならない。多孔質二酸化チタン焼結体13に注入された電子は拡散によりFTO透明導電ガラス12から外部へ取り出され、負荷19を経由してFTO透明導電膜16から白金対向電極5へ導かれる。一方酸化されたルテニウム錯体色素22は、沃素係電解質4中の沃素から電子を受け取り基底状態のルテニウム錯体色素に戻る。図8により実施例6を説明する。実施例6のソーラーセルは実施例3の多孔質二酸化チタン焼結体の空孔表面にルテニウム錯体色素22が吸着されたソーラーセルである。この図において、11はガラスあるいは樹脂からなる透明な基板であり一方の面にFTO等の透明電極12が形成され、光電極とされる。13は焼結等の手段により固体化された多孔質二酸化チタンであり空孔表面にルテニウム錯体色素22が吸着されている。14は電解液であり、一般的には沃化カリウム水溶液に沃素を溶解した沃素系電解質が用いられる。20は粒径が0.2mm以下の人工水晶粒子であり、エタノールと混合して白金等からなる電極15上に塗布し乾燥させたものである。16はFTO等の透明電極であり、17はガラスあるいは樹脂からなる基板である。また、18は封止材であり、19は外部負荷である。